СПОСОБ СПЕКАНИЯ МЕТАЛЛИЧЕСКИХ СПЛАВОВ БЕЗ ДАВЛЕНИЯ И ПРИМЕНЕНИЕ СПОСОБА ДЛЯ ИЗГОТОВЛЕНИЯ ПОЛЫХ СФЕР

-3
1. Способ соединения спеканием в вакууме металлических частиц, способных вступать в эвтектическую реакцию с углеродом, первоначально связанных между собой органическим материалом, отличающийся тем, что нагревают металлические частицы и органический материал в вакууме ниже 10 Па, при этом элементарный углерод, образующийся в результате разложения органического материала, восстанавливает металлическую частицу, а затем нагревают при температуре, равной или немного большей температуры образования эвтектической смеси между углеродом, образовавшимся в результате разложения органического материала, и металлическими компонентами частиц осуществления локального плавления.
-4
2. Способ по п.1, отличающийся тем, что поддерживают вакуум ниже 10 Па.
3. Способ по любому из пп.1 или 2, отличающийся тем, что спекание осуществляют при отсутствии механического напряжения.
4. Способ по любому из пп.1 или 2, отличающийся тем, что указанные частицы представляют собой зерна порошка.
5. Способ по п.3, отличающийся тем, что указанные частицы представляют собой зерна порошка.
6. Способ по п.4, отличающийся тем, что нагревают в вакууме при указанной температуре множество твердых зародышей из органического материала, каждый из которых покрыт смесью из металлического порошка и органического клея, и получают множество полых металлических частиц, имеющих в основном форму и размеры исходных зародышей, связанных между собой спеканием.
7. Способ по любому из пп.1 или 2, отличающийся тем, что нагревают в вакууме при указанной температуре множество полых металлических частиц, связанных между собой посредством органического клея, при этом спекание заменяют склеиванием.
8. Способ по п.3, отличающийся тем, что нагревают в вакууме при указанной температуре множество полых металлических частиц, связанных между собой посредством органического клея, при этом спекание заменяют склеиванием.
9. Способ по любому из пп.1 и 2, 5 и 6, 8, отличающийся тем, что после спекания проводят обезуглероживающую обработку.
10. Способ по п.3, отличающийся тем, что после спекания проводят обезуглероживающую обработку.
11. Способ по п.4, отличающийся тем, что после спекания проводят обезуглероживающую обработку.
12. Способ по любому из пп.1 и 2, 5 и 6, 8, 10, отличающийся тем, что металлические частицы образованы из никеля и/или кобальта или их сплавов, в частности суперсплавов на основе никеля и/или кобальта.
13. Способ по п.3, отличающийся тем, что металлические частицы образованы из никеля и/или кобальта или их сплавов, в частности суперсплавов на основе никеля и/или кобальта.